(57)【要約】【課題】ゴールドの質感が得られるとともに、磨耗によるインキの脱落・破れが発生しないメタリックシュリンクフィルムを提供する。【解決手段】本発明に係るメタリックシュリンクフィルム１９は、インキ１６としてパール顔料と透明メジウムを含むものを用い、グラビア印刷で透明基体フィルム２０上に、パール顔料粒子の集合体である図柄２１が印刷され、その図柄を被覆するように透明樹脂層２２を備えてなるメタリックシュリンクフィルム１９において、上記図柄２１中、当該メタリックシュリンクフィルム１９の長さ方向及び幅方向に、隣り合うパール顔料粒子同士が連続的につながっていることを特徴とする。【選択図】図５
2013031941.tif 000002
【特許請求の範囲】
【請求項１】
パール顔料と透明メジウムを含むインキを用い、グラビア印刷でシュリンクフィルムの表面側に、パール顔料粒子の集合体である図柄が印刷され、その図柄を被覆するように形成された透明樹脂層を備えてなるメタリックシュリンクフィルムであって、
前記図柄中、当該メタリックシュリンクラベルの長さ方向及び幅方向に、隣り合うパール顔料粒子同士が連続的につながっていることを特徴とするメタリックシュリンクフィルム。
【請求項２】
パール顔料と透明メジウムを含むインキを用い、グラビア印刷でシュリンクフィルムの表面側に、パール顔料粒子の集合体である図柄が印刷され、その図柄を被覆するように形成された透明樹脂層を備えてなるメタリックシュリンクラベルであって、
前記図柄中、当該メタリックシュリンクラベルの長さ方向及び幅方向に、隣り合うパール顔料粒子同士が連続的につながっていることを特徴とするメタリックシュリンクラベル。
【請求項３】
シュリンクフィルムを圧着ローラーとグラビア印刷シリンダに挟みこみ、インキをシュリンクフィルムに転写させてメタリックシュリンクフィルムを製造する方法であって、
前記グラビア印刷シリンダに彫り込まれた図柄は、セルと呼ばれる小さい凹型のくぼみから構成されていて、かつ
前記グラビア印刷シリンダとして、版深度が６５〜１００μｍ、１インチ当りの線数が６０〜９５線であり、更に前記シュリンクフィルムの進行方向に対し一方は４０〜６０°、他方は１３０〜１５０°の角度で配置されたセルとセルとを区切る仕切り部分を一部除去し、それによって隣接したセル同士を部分的につなげたシリンダを用いることを特徴とする、メタリックシュリンクフィルムの製造方法。
【発明の詳細な説明】
【技術分野】
【０００１】
本発明は一般にメタリック印刷が施されたシュリンクフィルムに関するものであり、より特定的には、金属調の質感を向上させることができるように改良されたメタリックシュリンクフィルムに関する。本発明はまたそのようなメタリックシュリンクフィルムの製造方法に関する。また、本発明はメタリックシュリンクフィルムからなるメタリックシュリンクラベルに関する。
【背景技術】
【０００２】
図６（Ａ）は、従来の、遮光性と輝度と白色度をもったメタリックシュリンクフィルムの、断面図であり、図６（Ｂ）は、Ｂ部分を分解して示した拡大図である（特許文献１）。メタリックシュリンクフィルムは、基体フィルム１を備える。基体フィルム１の裏面側に、グラビア用銀インキにて形成された銀色遮光層３が設けられている。銀色遮光層３の上に、グラビア用墨インキで形成された黒色系遮光層４が設けられている。
【０００３】
基体フィルム１の表面側に、白抜け部２ａ、２ｂを有する白色遮光層２が形成されている。白色遮光層２の上に印刷層９が形成されている。印刷層９は、無印刷部８，９ａと青色印刷層９ｂとからなる。青色印刷層９ｂの上に、黄色印刷層７が形成されている。
【０００４】
このようにして得られたメタリックシュリンクフィルムは、黄色印刷層７の部分は高い輝度をもった黄味の金色系画像として見ることができ、無印刷部分８の部分も高い輝度をもった銀色画像として見ることができ、無印刷部９ａの部分は、高い白色度をもった白色画像として見ることができた。また、青色印刷層９ｂ部分は、濁り気のない鮮やかな青色画像として見ることができた。
【先行技術文献】
【特許文献】
【０００５】
【特許文献１】特許４６１８９０２号
【発明の概要】
【発明が解決しようとする課題】
【０００６】
しかしながら、上記の従来技術は、表面側と裏面側に分けて印刷し、金色画像を得る技術であり、金属調の質感が十分に得られないという課題があった。また、表面側に集めて印刷した場合には、顔料が研磨剤のように働き、輸送時に磨耗によるインキの脱落・破れが発生し易くなるという課題があった。また、収縮により、メタリックアルミ顔料が変形、白化し、輝度が低下するという課題もあった。
【０００７】
本発明は、このような課題を解決するためになされたもので、金属調の質感が得られるように改良されたメタリックシュリンクフィルムを提供することを目的とする。
【０００８】
本発明の他の目的は、金属調の質感が得られるとともに、磨耗によるインキの脱落・破れが発生しないように改良されたメタリックシュリンクフィルムを提供することにある。
【０００９】
本発明のさらに他の目的は、収縮時に、輝度が低下しないように改良されたメタリックシュリンクフィルムを提供することにある。
【００１０】
本発明のさらに他の目的は、そのようなメタリックシュリンクフィルムの製造方法を提供することにある。
【００１１】
本発明のさらに他の目的は、そのようなメタリックシュリンクフィルムからなるメタリックシュリンクラベルを提供することにある。
【課題を解決するための手段】
【００１２】
本発明に係るメタリックシュリンクフィルムは、パール顔料と透明メジウムを含むインキを用い、グラビア印刷で基体となるシュリンクフィルムの表面側に、パール顔料粒子の集合体である図柄が印刷され、その図柄を被覆するように形成された透明樹脂層を備えてなるメタリックシュリンクフィルムに係る。そして、上記図柄中、当該メタリックシュリンクフィルムの長さ方向及び幅方向に、隣り合うパール顔料粒子同士が連続的につながっていることを特徴とする。
【００１３】
本発明によれば、パール顔料を含むインキが密に厚盛りに粗面化されて塗布されるので、高質感のある輝度を有するメタリックシュリンクフィルムが得られる。
【００１４】
一般的なアルミ顔料と透明黄色顔料の組合せでは収縮前の輝度は平滑性により高いが、収縮後は輝度の低下が大きくなるのに対し、パール顔料を密に粗面化して塗布しているため、収縮前と収縮後で輝度の低下が少なく、高質感のある輝度を得ることができる。
【００１５】
上記図柄を被覆するように設けられた透明樹脂層を備える。
【００１６】
これにより、表印刷により粗面化した皮膜を覆い、耐摩耗性を確保しながら、厚盛により凹凸感が生まれ、より質感が高まることになる。
【００１７】
本発明に係るメタリックシュリンクフィルムの製造方法は、基体となるシュリンクフィルムを圧着ローラーとグラビア印刷シリンダに挟みこみ、インキをシュリンクフィルムに転写させてメタリックシュリンクフィルムを製造する方法である。そして、上記グラビア印刷シリンダに彫り込まれた図柄は、セルと呼ばれる小さい凹型のくぼみから構成されていて、かつ、上記グラビア印刷シリンダとして、版深度が６５〜１００μｍ、１インチ当りの線数が６０〜９５線であり、更に上記シュリンクフィルムの進行方向に対し、一方は４０〜６０°、他方は１３０〜１５０μｍの角度で配置されたセルとセルとを区切る仕切り部分（以下、ドテという）を一部除去し、それによって隣接したセル同士を部分的につなげたシリンダを用いることを特徴とする。４０〜６０°に角度をつけることにより、セルからインキが溢れてドテの隙間を埋めるようになる。
【００１８】
本発明におけるパール顔料は、コア（基材）と呼ばれる半透明の粒子（雲母等）を、酸化チタンや酸化鉄などでコーティングした構造を有している。この特殊な構造により、入射光をいくつもの反射光として返し、真珠のような光沢を表現している。また、コーティング層の厚みを変化させることで、反射光の色を変化させ、金色をはじめ様々な金属の色調とすることができる。
【００１９】
パール顔料の粒子径は５〜１００μｍが好ましく、１０〜６０μｍがさらに好ましい。粒子径は、スペクトリス社製  マスターサイザー２０００卓上型レーザー回折式粒度分布測定装置を用いて求めることができる。パール顔料として、具体的には、メルク社製  Ｉｒｉｏｄｉｎ３００シリーズやＩｒｉｏｄｉｎ５００シリーズを挙げることができる。
【００２０】
本発明における透明メジウムは、アクリル樹脂（具体的には、サカタインクス社製  エトナメジューム等）、ウレタン樹脂（具体的には、東洋インキ製造社製  Ｎ９００ＬＰＧＴメジウム等）、ポリアミド樹脂（東洋インキ製造社製  ＰＡＮＮＥＣＯメジウム等）、アクリルポリオール樹脂等を使用することができる。また、必要に応じて、イソシアネート系の硬化剤、シリコンオイル等の滑剤やワックス等の耐摩強化剤を１〜５％添加してもよい。
【００２１】
パール顔料と透明メジウムの配合比率は、透明メジウム１００重量部に対しパール顔料５０〜１２０重量部が好ましく、８０〜１００重量部がさらに好ましい。
【００２２】
パール顔料と透明メジウムからなる図柄印刷層の厚みは、４〜８μｍが好ましい。
【００２３】
本発明における透明樹脂層は、アクリル・ニトロセルロース系の透明樹脂（具体的には、DIC社製  ＧＲトップコートニスＳＬやＵＣクリアーＷ−５００ＮＴグロス、大日精化工業社製  Ｎ−８傷防止メヂウム）を用いることができる。また、必要に応じて、イソシアネート系の硬化剤、シリコンオイル等の滑剤やワックス等の耐摩強化剤を１〜５％添加してもよい。
【００２４】
透明樹脂層の厚みは、３〜５μｍが好ましい。
【００２５】
本発明におけるメタリックシュリンクラベルの基体となるシュリンクフィルムは、従来知られている公知のシュリンクフィルムを用いることができる。ポリエステル系シュリンクフィルム、ポリスチレン系シュリンクフィルム、オレフィン系シュリンクフィルム、又は異種多層系（例えば、ポリスチレン系樹脂とポリエステル系樹脂との多層構成）のシュリンクフィルム、いずれの場合も特に問題なく使用することができる。
【００２６】
本発明に係るメタリックシュリンクフィルムは、グラビア印刷法にて製造される。
【００２７】
上記グラビア印刷に用いる版は、版深度が６５〜１００μｍ、１インチ当たりの線数が６０〜９５線、セル幅：ドテ幅比が６：１〜１５：１であり、上記シュリンクフィルムの進行方向に対して、一方は４０〜６０°、他方は１３０〜１５０°の角度で配置されたセルとセルとを区切る仕切り部分であるドテの一部が切除されている。当該ドテの切除部分の幅は、セル幅の１／５〜２／３が好ましい。また、当該ドテの切除部分はセルに対して同一側に偏らず、千鳥足状に交互に切除されているのが好ましい。
【００２８】
メタリック印刷が施されるシュリンクフィルムの表面側とは、メタリックシュリンクラベルとして容器等に被せられたとき、容器側とは反対面のことをいう。
【００２９】
本発明の他の局面に従うメタリックシュリンクラベルは、パール顔料と透明メジウムを含むインキを用い、グラビア印刷でシュリンクフィルムの表面側に、パール顔料粒子の集合体である図柄が印刷され、その図柄を被覆するように形成された透明樹脂層を備えてなるメタリックシュリンクラベルであって、上記図柄中、当該メタリックシュリンクラベルの長さ方向及び幅方向に、隣り合うパール顔料粒子同士が連続的につながっていることを特徴とする。上記メタリックシュリンクフィルムを、シール剤である有機溶剤を用いて筒状に成形することによって得られる。
【発明の効果】
【００３０】
本発明に係るメタリックシュリンクフィルムによれば、パール顔料を含むインキが密に厚盛りに塗布されるので、高質感のある輝度を有するメタリックシュリンクフィルムが得られる。本発明に係る製造方法によれば、適度な版深度と線数を有するグラビア印刷シリンダのセルとセルを区切る仕切り部分であるドテの一部を除去することにより、インキの塗布量が上がり、パール顔料と透明メジウムが密に塗布され、高質感のある金属調の輝度が得られるという優れた効果を奏し得る。
【図面の簡単な説明】
【００３１】
【図１】本発明において使用するグラビア印刷装置の概念図である。
【図２】（Ａ）は本発明の、グラビア印刷シリンダに彫り込まれた図柄の平面図であり、（Ｂ）は図２（Ａ）におけるＢ−Ｂ線に沿う断面図であり、（Ｃ）は  図２（Ａ）におけるＣ−Ｃ線に沿う断面図である。
【図３】（Ａ）は従来の、グラビア印刷シリンダに彫り込まれた図柄の平面図であり、（Ｂ）は図３（Ａ）におけるＢ−Ｂ線に沿う断面図である。
【図４】（Ａ）は本発明に係るパール顔料と透明メジウムを含むインキの図柄の拡大鏡で見た写真であり、（Ｂ）は比較例に係る従来のシリンダを用いてシュリンクフィルムに印刷された、パール顔料と透明メジウムを含むインキの図柄の拡大鏡で見た写真である。
【図５】実施例１に係るメタリックシュリンクフィルムの断面図である。
【図６】（Ａ）は従来のラベル用フィルムの断面図であり、（Ｂ）図６（Ａ）におけるＢ部分の分解して示した拡大図である。
【発明を実施するための形態】
【００３２】
ゴールドの高質感を有するメタリックシュリンクフィルムを得るという目的を、インキとしてパール顔料と透明メジウムを含むものを用い、グラビア印刷で基体となるシュリンクフィルム表面側に、パール顔料粒子の集合体である図柄が印刷されてなるメタリックシュリンクフィルムにおいて、上記図柄中、当該メタリックシュリンクフィルムの長さ方向及び幅方向において、隣り合うパール顔料粒子同士がつながっているようにすることによって実現した。
【００３３】
（実施の形態）
【００３４】
図１は、本発明において使用するグラビア印刷装置の概念図である。この印刷方式では、印刷しようとする文字や模様などの部分が、凸版印刷とは反対に、くぼんでいる版面（版胴）を使う。版胴１２の表面には、仕切り部分１７で区切られたくぼみが形成されている。このくぼみ（以下セル１０と呼ぶ）にインキが入るようにインキローラ１１を用いて版胴１２全体にインキ１６を付け、表面をドクター刃１３と呼ばれる装置で拭き取りながら余分なインキ１６を掻き落とし、セル１０に入っているインキ１６だけを残し、そのインキ１６を、版胴１２と圧胴１４を組み合わせてシュリンクフィルム１５に押し付けて移す。印刷されたところを指で触るとインキ１６の盛り上がりがよく分かる。印刷の濃い薄いは、セル１０の幅とインキ１６の厚みで表現するため、精巧で美しい印刷ができる。
【００３５】
グラビア印刷では、印刷された柄模様は、顕微鏡で見ると複数のドットの集合体になる。
【００３６】
図２（Ａ）は、本実施例にかかるグラビア印刷シリンダに彫り込まれた図柄の平面図である。図２（Ｂ）は、図２におけるＢ−Ｂ線に沿う断面図である。図２（Ｃ）は、図２におけるＣ−Ｃ線に沿う断面図である。実施例の説明に入る前に、比較例として、従来のグラビア印刷シリンダについて説明する。
【００３７】
図３（Ａ）は、従来の、グラビア印刷シリンダに彫り込まれた図柄の平面図である。図３（Ｂ）は、図３におけるＢ−Ｂ線に沿う断面図である。これらの図と、図１とを参照して、グラビア印刷シリンダに彫り込まれた図柄は、小さい凹型のくぼみである多数のセル１０から構成されていて、該セル１０にインキ１６が入る。そして、シュリンクフィルム１５にインキ１６が転写されて、メタリックシュリンクラベルが製造される。隣接するセル１０とセル１０とを区切る部分が仕切り部分、すなわちドテ１７と呼ばれる。パール顔料を用いて、グラビア印刷をする場合、従来、このドテ１７（ドテ幅３４μｍ）の存在により、インキ１６の転移量が少なくなり、その結果、パール顔料が粗密に塗布され、高質感のある輝度が得られ難かった。
【００３８】
そこで、本発明では、図２（Ａ）（Ｂ）（Ｃ）を参照して、グラビア印刷シリンダとして、版深度が６５〜１００μｍ、１インチ当りの線数が６０〜９５線であり、更に上記シュリンクフィルムの進行方向に対し一方（ａ）は４０〜６０°、他方（ｂ）は１３０〜１５０°の角度で配置された、セル１０とセル１０とを区切る、仕切り部分１７を一部除去し（残った部分を符号１７ａで表す）、それによって隣接したセル１０，１０同士を部分的につなげたシリンダを用いた。図２（Ａ）に示す態様では、右肩上がり方向にドテが切れているが、左肩上がりで切れていてもよい。両方向に切除されていてもよいが、パール顔料をより多くセルに溜めるためには、片方向のみドテが切除されているのが好ましい。
【００３９】
図４（Ａ）は、このような特殊製版を用いて、シュリンクフィルム１５に移された、パール顔料と黄色顔料を含むインキ１６の図柄の顕微鏡による写真である。図４（Ｂ）は、比較例で、従来の図３に示すグラビア印刷シリンダを用いて得た図柄の顕微鏡による写真である。
【００４０】
ドテ１７を一部除去することにより、インキ１６の塗布量が上がる。図４（Ｂ）の例では、図柄の構成要素であるパール顔料粒子が離れているが、本発明では、パール顔料粒子がつながる。このように構成することにより、ひいては、インキ１６の塗布量が上がるので、図４（Ａ）のように、厚盛りになる。
【００４１】
ドテ１７の部分的除去は、上記セル１０の片側に偏らせるのが好ましい。ドテ１７を完全に除去するのでなく、ドテ１７ａを残すように一部除去する。ドテの残った部分１７ａがあることにより、図１を再び参照して、インキローラ１１から版胴１２へインキ１６が移る際に、インキ１６がこのドテの残った部分１７ａの壁面１８に支えられて留まり、下方に落下しなくなるのである。ひいては厚盛りを可能にする。
【００４２】
以下、本発明の実施例を説明する。
【００４３】
（実施例１）
【００４４】
図柄印刷層に用いるインキとして、パール顔料（メルク社製  Iriodin３０６  Olympic  Gold）と透明メジウムインキ（サカタインクス社製  エトナメジウム  固形分濃度３０％）１００重量部に対し、パール顔料を３０重量部添加し、酢酸プロピルとイソプロピルアルコール７対３の比率の希釈溶剤を２０重量部混ぜ合わせた後、最終的な固形分濃度比率を、透明メジウム１００重量部に対してパール顔料を１００重量部とした。
【００４５】
透明樹脂層に用いるインキとして、DIC社製  ＵＣクリアーＷ−５００ＮＴグロスを用い、酢酸ブチルとイソプロピルアルコール７対３の比率の溶剤に溶かし調整した。
【００４６】
シュリンクフィルムとして、グンゼ社製  ＨＳＡタイプ（４５μｍ）を用い、グラビア印刷機にて印刷速度１００ｍ/分で印刷した。
【００４７】
図５は、得られたメタリックシュリンクフィルム１９の断面図である。本発明に係るメタリックシュリンクラベル１９は、インキ１６としてパール顔料と透明メジウムを含むものを用い、グラビア印刷でシュリンクフィルム２０上に、パール顔料粒子の集合体である図柄２１が印刷され、その図柄を被覆するように透明樹脂層２２が形成されてなるメタリックシュリンクラベル１９において、上記図柄２１中、当該メタリックシュリンクラベル１９の長さ方向及び幅方向に、隣り合うパール顔料粒子同士が連続的につながっている。図柄印刷層２１の厚みは６μｍ、透明樹脂層２２の厚みは４μｍであった。
【００４８】
実施例１の結果を、表１にまとめた。また、グラビア印刷に用いる版の製版条件を表２にまとめた。
【００４９】
（比較例１、２）
【００５０】
表２に示す製版条件で製版したグラビア印刷シリンダを用いたこと以外は、実施例１と同様にしてメタリックシュリンクフィルムを得た。
【表１】
2013031941.tif 000003
【表２】
2013031941.tif 000004
【００５１】
（評価）
（質感評価）
メタリックシュリンクフィルムの外観より、５段階で評価した。
【００５２】
凹凸高密質感あり  ５  −  ０  凹凸高密質感なし
【００５３】
（パール顔料粒子の状態）
【００５４】
メタリックシュリンクフィルムの図柄印刷部分を、キーエンス社製  ＶＨＸ−１０００を用いて３００倍でパール顔料粒子を観察し、隣り合う粒子同士が密に並んでいる様態を○、隙間がある状態を×とした。
【表３】
2013031941.tif 000005
【００５５】
（実施例２）
実施例１で得られたメタリックシュリンクフィルムを、シール剤である有機溶剤を用いて筒状に成形し、メタリックシュリンクラベルとした。
【００５６】
今回開示された実施例はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００５７】
本発明は、ゴールドの質感が得られるとともに、磨耗によるインキの脱落・破れが発生しないメタリックシュリンクフィルム及びメタリックシュリンクラベルを与える。
【符号の説明】
【００５８】
１０    セル
１１    インキローラ
１２    版胴
１３    ドクター刃
１４    圧胴
１５    シュリンクフィルム
１６    インキ
１７    ドテ
１７ａ  ドテの残った部分
１８    ドテの残った部分の壁面
１９    メタリックシュリンクフィルム
２０    透明基体フィルム
２１    図柄印刷層
２２    透明樹脂層
【図１】
2013031941.tif 000006
【図２】
2013031941.tif 000007
【図３】
2013031941.tif 000008
【図４】
2013031941.tif 000009
【図５】
2013031941.tif 000010
【図６】
2013031941.tif 000011